ЛАМИНИРОВАННАЯ НЕТКАНАЯ ТКАНЬ С ВЫСОКИМ СОДЕРЖАНИЕМ ЦЕЛЛЮЛОЗЫ

1. Способ получения ламинированных нетканых тканей (1), содержащих
- по меньшей мере, первый нетканый слой (3), состоящий по существу из натуральных целлюлозных волокон,
2
- на обеих сторонах указанного первого слоя (3) второй нетканый слой (2) и третий нетканый слой (4), где второй нетканый слой (2) и третий нетканый слой (4) состоят по существу из спряденных из расплава волокон, причем каждый второй нетканый слой (2) и третий нетканый слой (4) имеют основную массу 12 г/м или менее, и
- нетканая ткань состоит из, по меньшей мере, 50 мас.% целлюлозы,
- первый слой (3) формован способом воздушного формования,
отличающийся тем, что
- первый слой (3) содержит натуральные целлюлозные волокна и термопластичные волокна,
2
- по меньшей мере, один из второго нетканого слоя (2) или третьего нетканого слой (4) формуется отдельно и индивидуально, чтобы быть самонесущим холстом с отношением (среднегеометрическая влажная разрывная прочность)/(основная масса), по меньшей мере, 7 Н/м на г/м, и
- три холста (2, 3, 4) скрепляются вместе, по меньшей мере, одним способом из следующей группы:
- ультразвуковое скрепление или термоскрепление, или клеевое скрепление.
2
2
2
2. Способ по п.1, отличающийся тем, что как второй нетканый слой (2), так и третий нетканый слой (4) имеют основную массу 12 г/м или менее, предпочтительно 10 г/м или менее и преимущественно 6 г/м или менее.
3. Способ по п.1 или 2, отличающийсятем, что содержание целлюлозного волокна в нетканой ткани составляет, по меньшей мере, 65%.
4. Способ по п.1, отличающийся тем, что, по меньшей мере, один из второго нетканого слоя (2) или третьего нетканого слоя (4) и, предпочтительно, как второй нетканый слой (2), так и третий нетканый слой (4) получают высокопрочным аэродинамическим способом.
5. Способ по п.1, отличающийся тем, что три нетканых слоя (2, 3, 4) получают отдельно таким образом, что граница раздела между любыми двумя смежными неткаными слоями отличается тем, что волокна на или вблизи поверхностей таких смежных слоев являются незначительно перемешанными.
2
2
2
6. Способ по п.1, отличающийся тем, что основная масса ламинированной нетканой ткани составляет менее 200 г/м, предпочтительно менее 100 г/м и преимущественно 40-65 г/м.
7. Способ по п.1, отличающийся тем, что получают нетканую ткань, содержащую в первом нетканом слое (3) более 75% мас./мас., предпочтительно 80% мас./мас. или более и преимущественно 85-90% мас./мас. целлюлозных волокон и менее 25% мас./мас., предпочтительно менее или равно 20% мас./мас. и преимущественно 10-15% мас./мас. термопластичного материала.
8. Способ по п.1, отличающийся тем, что как второй нетканый слой (2), так и третий нетканый слой (4) формуются отдельно и индивидуально как самонесущие холсты, затем три слоя сводятся вместе по существу непосредственно перед скреплением их вместе с получением композитной нетканой ткани (1).
9. Способ по п.1, отличающийся тем, что получают ткань, содержащую в каждом первом, втором и третьем слое один и тот же спряденный из расплава материал, который является преимущественно поддерживаемым и возобновляемым материалом, полученным от растительных материалов, таким как, например, поли(3-гидроксибутират) (РНВ) или поли(молочная кислота) (PLA).
10. Способ по п.1, отличающийся тем, что первый слой (3) получают способом совместного формования.
11. Способ по п.1, отличающийся тем, что на первый нетканый слой (3) наносится рисунок перед тем, как три холста (3, 2, 4) сводятся вместе.
12. Способ по п.1, отличающийся тем, что первый нетканый слой (3), второй нетканый слой (2) и третий нетканый слой (4) скрепляются вместе термоскреплением, ультразвуковым скреплением или склеиванием с образованием ламинированной нетканой ткани (1), и тем, что граница раздела между любыми двумя смежными неткаными слоями отличается тем, что волокна на или вблизи поверхностей таких смежных слоев являются незначительно перемешанными.
13. Способ по п.1, отличающийся тем, что первый слой (3) получен как по существу гомогенный монослой.
14. Способ по п.1, отличающийся тем, что первый слой (3) формован как наслоенная, или ламинированная, структура, где термопластичный материал, например волокна, концентрируется вблизи верхней и нижней поверхностей первого нетканого слоя (3).
15. Ламинированная нетканая ткань, содержащая:
- по меньшей мере, первый нетканый слой (3), состоящий по существу из натуральных целлюлозных волокон,
2
- на обеих сторонах указанного первого слоя (3) второй нетканый слой (2) и третий нетканый слой (4), где второй нетканый слой (2) и третий нетканый слой (4) состоят по существу из спряденных из расплава волокон, причем каждый второй нетканый слой (2) и третий нетканый слой (4) имеет основную массу 12 г/м или менее, и
- нетканая ткань состоит из, по меньшей мере, 50 мас.% целлюлозы,
отличающаяся тем, что
- первый слой (3) получен способом воздушного формования,
- первый слой (3) содержит натуральные целлюлозные волокна и термопластичные волокна,
2
- по меньшей мере, один из второго нетканого слоя (2) или третьего нетканого слой (4) формуется отдельно и индивидуально, чтобы быть самонесущим холстом с отношением (среднегеометрическая влажная разрывная прочность)/(основная масса), по меньшей мере, 7 Н/м на г/м, и
- три холста скреплены вместе, по меньшей мере, одним способом из следующей группы:
- ультразвуковое скрепление или термоскрепление, или клеевое скрепление.
3
3
3
16. Ткань по п.15, отличающаяся тем, что ткань имеет влажный объем 7,5 см/г или выше, предпочтительно 7,8 см/г или выше и преимущественно 8,1 см/г или выше.
17. Ткань по п.15 или 16, отличающаяся тем, что волокнами первого нетканого слоя являются волокна короткой резки.
18. Ткань по п.15, отличающаяся тем, что влажная стойкость к истиранию по Мартиндейлу композитной нетканой ткани с высоким содержанием целлюлозы является лучше 10 шагов, предпочтительно лучше 20 шагов, наиболее предпочтительно лучше 30 шагов.
2
2
2
19. Ткань по п.15, отличающаяся тем, что как второй нетканый слой (2), так и третий нетканый слой (4) имеют основную массу 12 г/м или менее, предпочтительно 10 г/м или менее и преимущественно 6 г/м или менее.
20. Ткань по п.15, отличающаяся тем, что как второй нетканый слой (2), так и третий нетканый слой (4) получены высокопрочным аэродинамическим способом.
что
21. Ткань по п.15, отличающаяся тем, первый нетканый слой (3), второй нетканый слой (2) и третий нетканый слой (4) скреплены вместе термоскреплением, ультразвуковым скреплением или клеевым скреплением с образованием ламинированной нетканой ткани (1), и тем, что граница раздела между любыми двумя смежными неткаными слоями отличается тем, что волокна на или вблизи поверхностей таких смежных слоев являются незначительно перемешанными.
2
2
2
22. Ткань по п.15, отличающаяся тем, что основная масса ламинированной нетканой ткани составляет менее 200 г/м, предпочтительно менее 100 г/м и преимущественно 40-65 г/м.
23. Ткань по п.15, отличающаяся тем, что первый нетканый слой (3) содержит более 75% мас./мас., предпочтительно 80% мас./мас. или более и преимущественно 85-90% мас./мас. целлюлозных волокон и менее 25% мас./мас., предпочтительно менее или равно 20% мас./мас. и преимущественно 10-15% мас./мас. термопластичного материала.
24. Ткань по п.15, отличающаяся тем, что каждый первый, второй и третий слой содержит один и тот же прядущийся из расплава материал, который является преимущественно поддерживаемым и возобновляемым материалом, полученным из растительных материалов, таким как, например, поли(3-гидроксибутират) (РНВ) или поли(молочная кислота) (PLA).
25. Ткань по п.15, отличающаяся тем, что ламинированная нетканая ткань имеет впитывающую способность более 900 мас.%.
26. Ткань по п.15, отличающаяся тем, что ламинированная нетканая ткань содержит, по меньшей мере, 65% мас./мас. целлюлозных волокон, предпочтительно от 70 до 80% мас./мас. целлюлозных волокон.
27. Ткань по п.15, значение влажного пухоотделения (гравиметрический метод) ткани составляет 35 ч./млн. или менее.
2
2
28. Ткань по п.15, отличающаяся тем, что сухая основная масса композитной нетканой ткани находится в интервале 40-65 г/м, и наружные нетканые слои (2, 4), каждый, представляют собой высокопрочный аэродинамический полипропиленовый нетканый холст основной массы примерно 6 г/м или менее, первый нетканый слой (3), т.е. листовой материал среднего слоя, представляет собой воздушно-формованный нетканый холст, содержащий смесь разрыхленной вспушенной целлюлозы и полипропиленовых волокон короткой резки или смесь полипропиленовых волокон короткой резки и бикомпонентных волокон (полиэтиленовая оболочка)/(полипропиленовая сердцевина) короткой резки,
причем количество разрыхленной вспушенной целлюлозы в первом нетканом слое (3) находится в интервале 70-90% мас./мас., и тем, что три слоя скреплены вместе точечным термоскреплением или точечным ультразвуковым скреплением, и тем, что граница раздела между двумя смежными неткаными слоями отличается тем, что волокна на или вблизи поверхностей таких смежных слоев являются незначительно перемешанными.
29. Ткань по п.15, отличающаяся тем, что на первый нетканый слой (3) наносится рисунок прежде, чем три холста (3, 2, 4) сводятся вместе.
30. Ткань по п.15, отличающаяся тем, что первый слой (3) представляет собой по существу гомогенный монослой.
31. Ткань по п.15, отличающаяся тем, что первый слой (3) является наслоенной или ламинированной структуры, где термопластичный материал, например волокна, концентрируется вблизи верхней и нижней поверхностей первого нетканого слоя (3).